ЖИДКАЯ ФОРМОВОЧНАЯ СМОЛА С НЕНАБУХАЮЩЕЙ СЛЮДОЙ

1. Компонент жидкой формовочной смолы для использования в способе реакционно-литьевого формования, содержащий:
реакционный мономер жидкой смолы, содержащий полимеризуемый метатезисной полимеризацией циклоолефин; и
массу ненабухающей слюды,
причем масса ненабухающей слюды характеризуется средним размером частиц в диапазоне от приблизительно 35 мкм до приблизительно 500 мкм и имеет объемную плотность в диапазоне от приблизительно 0,10 г/мл до приблизительно 0,27 г/мл.
2. Компонент жидкой формовочной смолы по п. 1, отличающийся тем, что ненабухающая слюда характеризуется средним размером частиц в диапазоне от приблизительно 40 мкм до приблизительно 200 мкм.
3. Компонент жидкой формовочной смолы по п. 1, отличающийся тем, что ненабухающая слюда характеризуется соотношением геометрических размеров в диапазоне от приблизительно 10 до приблизительно 200.
4. Компонент жидкой формовочной смолы по п. 1, отличающийся тем, что ненабухающая слюда содержит по меньшей мере одно из мусковита и флогопита.
5. Компонент жидкой формовочной смолы по п. 1, дополнительно содержащий один из (i) компонента-активатора каталитической системы для метатезисной полимеризации и (ii) компонента-катализатора каталитической системы для метатезисной полимеризации.
6. Компонент жидкой формовочной смолы по п. 5, отличающийся тем, что, если компонент жидкой формовочной смолы содержит компонент-активатор, компонент-активатор содержит алкилалюминиевое соединение, и, если компонент жидкой формовочной смолы содержит компонент-катализатор, компонент-катализатор содержит по меньшей мере одно из соединения вольфрама и соединения молибдена.
7. Компонент жидкой формовочной смолы по п. 1, отличающийся тем, что вся масса ненабухающей слюды представляет собой один и то же тип ненабухающей слюды.
8. Компонент жидкой формовочной смолы по п.1, отличающийся тем, что масса ненабухающей слюды имеет объемную плотность в диапазоне от приблизительно 0,14 г/мл до приблизительно 0,25 г/мл.
9. Компонент жидкой формовочной смолы по п. 8, отличающийся тем, что масса ненабухающей слюды характеризуется средним размером частиц в диапазоне от приблизительно 40 мкм до приблизительно 300 мкм и имеет соотношение геометрических размеров в диапазоне от приблизительно 20 до приблизительно 120.
10. Компонент жидкой формовочной смолы по п. 9, отличающийся тем, что ненабухающая слюда содержит по меньшей мере одно из мусковита и флогопита.
11. Система жидких смолистых компонентов для использования в способе реакционно-литьевого формования, содержащая множество жидких смолистых компонентов, причем каждый из жидких смолистых компонентов содержит реакционный мономер, содержащий полимеризуемый метатезисной полимеризацией циклоолефин, причем по меньшей мере один из жидких смолистых компонентов содержит компонент-катализатор каталитической системы для метатезисной полимеризации, и по меньшей мере один из жидких смолистых компонентов содержит компонент-активатор каталитической системы для метатезисной полимеризации, и причем по меньшей мере один из жидких смолистых компонентов содержит массу ненабухающей слюды со средним размером частиц в диапазоне от приблизительно 35 мкм до приблизительно 500 мкм и с объемной плотностью в диапазоне от приблизительно 0,10 г/мл до 0,27 г/мл.
12. Система жидких смолистых компонентов по п. 11, отличающаяся тем, что ненабухающая слюда характеризуется соотношением геометрических размеров в диапазоне от приблизительно 10 до приблизительно 200.
13. Система жидких смолистых компонентов по п. 11, отличающаяся тем, что активатор содержит алкилалюминиевое соединение, и катализатор содержит по меньшей мере одно из соединения вольфрама и соединения молибдена.
14. Система жидких смолистых компонентов по п. 11, отличающаяся тем, что ненабухающая слюда находится в таком количестве, что ненабухающая слюда составляет от приблизительно 6 до приблизительно 50 частей по массе общего количества жидкой смолы.
15. Способ получения жидкого смолистого компонента для использования в способе литьевого формования, включающий стадии:
обеспечения реакционного мономера жидкой смолы, содержащего сшитый олефиновый термоотверждающийся полимер; и
добавления массы ненабухающей слюды в реакционный мономер жидкой смолы, причем ненабухающая слюда характеризуется средним размером частиц в диапазоне от приблизительно 35 мкм до приблизительно 500 мкм и имеет объемную плотность в диапазоне от приблизительно 0,10 г/мл до приблизительно 0,27 г/мл.
16. Способ по п. 15, отличающийся тем, что реакционный мономер представляет собой полимеризуемый метатезисной полимеризацией циклоолефин, и ненабухающая слюда характеризуется соотношением геометрических размеров в диапазоне от приблизительно 10 до приблизительно 200.
17. Способ по п. 16, отличающийся тем, что ненабухающая слюда содержит по меньшей мере одно из мусковита и флогопита.
18. Способ по п. 16, отличающийся тем, что ненабухающую слюду добавляют в таком количестве, что ненабухающая слюда составляет от приблизительно 6 до приблизительно 50 частей по массе всего количества жидкой смолы.
19. Продукт из формованной смолы, полученный способом, включающим стадии:
обеспечения множества жидких смолистых компонентов, каждый из которых содержит реакционный мономер для смолы, причем по меньшей мере один из жидких смолистых компонентов содержит катализатор, по меньшей мере один из жидких смолистых компонентов содержит активатор, и по меньшей мере один из жидких смолистых компонентов содержит массу ненабухающей слюды;
смешивания жидких смолистых компонентов и
впрыска смешанных жидких смолистых компонентов в форму при заранее определенной температуре,
причем ненабухающая слюда характеризуется средним размером частиц в диапазоне от приблизительно 35 мкм до приблизительно 500 мкм и имеет объемную плотность в диапазоне от приблизительно 0,10 г/мл до приблизительно 0,27 г/мл.
20. Продукт по п. 19, отличающийся тем, что реакционный мономер представляет собой полимеризуемый метатезисной полимеризацией циклоолефин, и ненабухающая слюда характеризуется соотношением геометрических размеров в диапазоне от приблизительно 10 до приблизительно 200.
21. Продукт по п. 20, отличающийся тем, что ненабухающая слюда содержит по меньшей мере одно из мусковита и флогопита.
22. Продукт по п. 20, отличающийся тем, что ненабухающая слюда находится в таком количестве, что ненабухающая слюда составляет от приблизительно 6 до приблизительно 50 частей по массе всего количества жидкой смолы.